【事件の表示】
　特許第３１５６２６１号「情報記録媒体」の請求項１ないし３に係る特許に対する特許異議の申立てについて、次のとおり決定する。
【結　論】
　訂正を認める。
　特許第３１５６２６１号の請求項１ないし３に係る特許を維持する。
【理　由】
Ｉ．手続の経緯
　特許第３１５６２６１号の発明についての出願は、平成３年２月８日に特許出願され、平成１３年２月９日にその発明について特許権の設定登録がなされ、その後、その特許について、異議申立人・竹岡明美により特許異議の申立がなされ、取消しの理由が通知され、その指定期間内である平成１４年３月２５日に訂正請求がなされたものである。
　
ＩＩ．訂正の適否
１．訂正の内容
　　特許権者が求めている訂正の内容は、訂正請求及びそれに添付された訂正明細書の記載からみて、次の（イ）〜（チ）のとおりである。　なお、下線の箇所が訂正された個所である。
　（イ）特許請求の範囲の請求項１を次のとおり訂正する。
　「【請求項１】　円盤状基板上に、レーザ光により情報の記録と再生が可能な色素を含む記録層が設けられ、該記録層の上に蒸着、スパッタリングまたはイオンプレーティングすることにより形成された金属反射層、そして該反射層の上に
、ＵＶ硬化性樹脂の塗布、乾燥そしてＵＶ光の照射により形成した保護層
（但し、ＡｇとＣｕとの組合せ、そしてＡｕとＰｄとの組合せは除く）、
　（ロ）特許請求の範囲の請求項２を次のとおり訂正する。
　「【請求項２】　前者の金属がＡｕ、Ａｇ、又はＰｔであって、後者の元素物質がＳｉ、
Ｃｕ、Ｍｏ
　（ハ）特許請求の範囲の請求項３を次のとおり訂正する。
　「【請求項３】　該反射層が、１００重量部のＡｕ、そして０．１〜８重量部のＳ
ｉ、Ｍ
、Ｔ
　（ニ）段落【０００９】の記載を次のように訂正する。
　「本発明は、円盤状基板上に、レーザ光により情報の記録と再生が可能な色素を含む記録層が設けられ、該記録層の上に蒸着、スパッタリングまたはイオンプレーティングすることにより形成された金属反射層、そして該反射層の上に
、ＵＶ硬化性樹脂の塗布、乾燥そしてＵＶ光の照射により形成した保護層
（但し、ＡｇとＣｕとの組合せ、そしてＡｕとＰｄとの組合せは除く）、
　（ホ）段落【００１１】の記載を次のように訂正する。
　「（２）前者の該金属がＡｕ、Ａｇ、又はＰｔであって、後者の元素物質がＳｉ、
Ｃｕ、Ｍｏ
　（ヘ）段落【００１２】の記載を次のように訂正する。
　「（３）該反射層が、１００重量部のＡｕ、そして０．１〜８重量部のＳ
ｉ、Ｍ
、Ｔ
　（ト）段落【００４６】の記載を次のように訂正する。
　「保護層に用いられる材料
は、Ｕ
ＵＶ硬化性樹脂
　（チ）段落【００４７】の記載を次のように訂正する。
　「すなわち
、Ｕ
い。保
　
２．訂正の目的の適否、新規事項の有無、及び特許請求の範囲の拡張・変更の存否
　上記（ａ）の訂正は、請求項１において、（ｉ）「保護層」を明細書段落【００４６】と【００４７】と実施例の記載に基づき、「
ＵＶ硬化性樹脂の塗布、乾燥そしてＵＶ光の照射により形成した保護層
ＡｇとＣｕとの組合せ、そしてＡｕとＰｄとの組合せは除く
  上記（ｂ）の訂正は、請求項２における元素物質の列記から「Ｇｅ」を削除するものであるから、特許請求の範囲の減縮に該当するものである。
　上記（ｃ）の訂正は、請求項３における元素物質の列記から「Ｃｕ」と「Ｇｅ」と「Ｐｄ」を削除するものであるから、特許請求の範囲の減縮に該当するものである。
　上記（ｄ）〜（ｈ）の訂正は、上記（ａ）〜（ｃ）の訂正により付随的に生じる記載の不備を解消するものであり、明瞭でない記載の釈明に該当する。
　そして、こられの訂正はいずれも、願書に添付した明細書に記載された事項の範囲内においてなされたものであって、新規事項の追加に該当せず、また、実質上特許請求の範囲を拡張し、又は変更するものでもない。
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項および第３項の規定に適合するので、当該訂正を認める。
　
ＩＩＩ．特許異議申立について
１．特許異議の申立の概要
　　特許異議申立人・竹岡明美は、下記の甲第１〜５号証を提出し、次の点を主張している。
（１）本件発明は、技術思想として完成されておらず、未完成発明に該当するので、特許法第２９条第１項柱書きに違反して特許されたものであり、その特許は取り消されるべきである旨（第１異議理由）、及び、
（２）本願明細書は、その記載に不備があり、特許法第３６条第４項および第５項第２号の規定に違反して特許されたものであるから、その特許は取り消されるべきである旨（第２異議理由）、
（３）請求項１〜３に係る発明は、下記甲第１号証〜甲第３号証に記載された発明に基づいて当業者が容易に想到し得るものであるので、特許法第２９条第２項の規定に違反して特許されたものであり、その特許は取り消されるべきである旨（第３異議理由）。
　　　　　　　　　　　記
　　甲第１号証：特開平２−１８３４４２号公報
　　甲第２号証：特開昭５７−１８６２４４号公報
　　甲第３号証：特開平１−２４６４４６号公報
　　甲第４号証：特開平３−１３３８号公報
　　甲第５号証：特許第２５６４３８７号公報
　
２．本件発明
　　特許第３１５６２６１号の請求項１〜３に係る発明（以下順に、「本件発明１」〜「本件発明３」という。）は、それぞれ、平成１４年３月２５日付け訂正明細書の請求項１〜３に記載された事項により特定されるとおりのものである（上記、ＩＩ．１．の訂正の内容（イ）〜（ハ）参照）。
　
３．特許法第２９条第１項柱書き違反と第３６条違反について（第１異議理由と第２異議理由に関して）
　異議申立人は、次の（ａ）〜（ｄ）の点で、本件発明１〜３は技術思想として完成されていない旨主張し、同じく、次の（ａ）〜（ｄ）と（ｅ）の点で、発明の詳細な説明には当業者が容易に実施し得る程度にその発明の目的、構成、効果が記載されているとはいえず、また各請求項には特許を受けようとする発明の構成に欠くことができない事項のみが記載されているともいえないから、特許法第３６条第４項および第５項第２号に違反する記載不備がある旨主張している。
　（ａ）本件特許発明の課題に関して、課題の一部として挙げられている反射層／記録層間の密着性向上は公知技術で既に解決されていて、「有機物（合成樹脂）である保護層と、金属から成る反射層との密着性の向上」のみが真の課題であるから、明細書記載の解決課題と真の解決課題が一致しない旨、
　（ｂ）多数の金属−元素物質の組合せが定められているのに対して、実施例では僅か３組のデータしか示されておらず、他の組み合わせの場合に課題を解決し得るか否かが全く不明である旨、
　（ｃ）融点差１００℃以上とする根拠や技術的意義が全く明らかにされていない旨、
　（ｄ）金属：元素物質の重量比が１００：０．１〜８の範囲である点を規定してることについて、８重量部を越えると反射率が低下する旨が説明されているだけで、比較データがなく、また実例も３例と少なく、全ての場合に反射率を高く維持する効果が発揮されるか否か不明である旨、
　（ｅ）請求項３に関して、Ａｕに対して組み合わせるＣｕとＧｅは、そのＡｕに対する融点差が１００℃未満であるので、１００℃以上との規定に反している点で矛盾し記載不備がある旨。
　そこで、検討する。
　（ａ）の点について、
　発明の課題の一部が既に解決されていることを問題にしているが、請求人も実質的に認めているように、少なくとも反射層とその上に形成されるＵＶ硬化樹脂保護層との間の耐剥離性を改善するという課題があることが明らかであるから、他の課題について問題にする必要性もないので、発明が未完成でありまた記載不備があるとまで言うことができない。
　（ｂ）の点について、
　明細書記載の実施例は３組であるが、平成１１年４月１９日付け意見書並びに平成１２年３月６日付けで補充された審判請求理由においても、他の金属−元素物質の幾つかの実施例相当のデータを提示して一応の作用効果が釈明されていることを勘案すれば、実施例が少ないからと言って、直ちに発明が完成しておらず、また記載不備があるとまで断言することができない。
　（ｃ）の点について、
　融点が高い元素を組合わせる理由として、本件明細書段落【００３８】において、金属よりも融点の低い元素を組合わせると組成物の融点が低くなるため、結晶粒が大きくなる傾向があり、密着性の向上に寄与する微細な表面凹凸が少なくなり、密着性改良の効果が小さく、金属と高融点の元素を組合わせることにより、金属反射層が形成される際に反射層表面に微細な結晶粒が形成され、密着性の向上に寄与する旨が説明されている如く、融点が大きい元素を用いる技術的意義が説明されている。　そして、融点差１００℃以上は一応の目安と考えられるので、臨界的な技術的意義が必ずしも必要と言うわけではない。
　（ｄ）の点について、
　反射層を構成する主たる反射率が優れた金属に、他の元素を添加することによって反射率が低下することを疑う理由は見いだせず、一応の目安として示されたと認められる数値に、臨界的な技術的意義が必ずしも必要とされるわけではない。
　（ｅ）の記載不備の点について、
　前記是認された訂正（上記、ＩＩ．１．の訂正の内容参照）によって、請求項３において問題となるＣｕとＧｅの選択肢が削除されたことから、この点の記載不備は解消している。　なお、請求項２においても、Ｇｅに関して同様な融点差の問題があったけれども、同様に請求項２においてＧｅの選択肢が削除されたことから、その点の記載不備も解消している。
　なお、異議申立人は、参考証１として「本件特許発明で規定する金属−元素物質の組合せ」、参考証２として「本件特許で規定する金属、元素物質の融点」を提示しているけれども、これらの各参考証は単に記載事項を整理し、また元素の融点を提示したものにすぎないから、これらを勘案しても上記判断が左右されるものではない。
　以上のとおりであるから、特許異議申立人の申し立てる未完成発明であるとの主張および記載不備があるとの主張は失当であるので、その主張された点で本件特許が特許法第２９条第１項柱書き並びに第３６条第各項の規定に違反しているということができない。
　
４．特許法第２９条第２項違反について（第３異議理由に関して）
（Ａ）異議申立人が提出した甲各号証の記載および発明
　甲第１号証（特開平２−１８３４４２号公報）には、       
　（1-i）「中央に孔部を備えた円盤樹脂基板上の該孔部の周縁の外側および外周縁の内側にそれぞれ設けられた内周側非記録領域および外周側非記録領域以外の領域に、レーザーにより情報の読み取りおよび／または書き込みが可能な色素からなる記録層が設けられ、該記録層上、および該記録層を越えて内周側非記録領域の外周側および外周側非記録領域の内周側の基板上に、金属からなる反射層が設けられ、さらに、該反射層上、および該反射層を越えて内周側非記録領域および外周側非記録領域の基板上に、保護層が設けられている、ことからなる情報記録媒体。」（特許請求の範囲の請求項１参照）こと、
　（1-ii）「本発明は、高エネルギー密度のレーザービームを用いての情報の書き込みおよび／または読み取りが可能な情報記録媒体とその製造方法に関するものである。」（第１頁右下欄１８行〜第２頁左上欄１行参照）こと、
　（1-iii）「上記本発明の情報記録媒体および情報記録媒体の製造方法の好ましい態様は以下のとおりである。　　１）上記色素が、シアニン系色素、アズレニウム系色素・・・中略・・・から選ばれる少なくとも一種の色素であることを特徴とする情報記録媒体。　　２）上記プラスチック基板の材料が、ポリカーボネート、ポリオレフィンまたはセルキャストポリメチルメタクリレートであることを特徴とする上記情報記録媒体。　３）上記反射層の材料が、Ａｕ、Ａｇ、Ｃｕ、Ｎｉ、Ｐｔ、Ｃｒ、ＴｉおよびＡｌからなる群より選ばれる少なくとも一種の金属よりなることを上記情報記録媒体。　４）上記保護層の材料が、ＵＶ硬化性樹脂からなることを特徴とする上記情報記録媒体。」（第３頁左下欄１７行〜同頁右下欄１４行参照）こと、
　（1-iv）「本発明の情報記録媒体は、基板上に、色素記録層、反射層そして保護層がこの順で設けられた基本構成を有する。」（第４頁右上欄７〜９行参照）こと、
  （1-v）「反射層の材料である光反射性物質はレーザー光に対する反射率が高い物質であり、その例としては、Ｍｇ，Ｓｅ，Ｙ，Ｔｉ，Ｚｒ，Ｈｆ，Ｖ，Ｎｂ，Ｔａ，Ｃｒ，Ｍｏ，Ｗ，Ｍｎ，Ｒｅ，Ｆｅ，Ｃｏ，Ｎｉ，Ｒｕ，Ｒｈ，Ｐｄ，Ｉｒ，Ｐｔ，Ｃｕ，Ａｇ，Ａｕ，Ｚｎ，Ｃｄ，Ａｌ，Ｇａ，Ｉｎ，Ｓｉ，Ｇｅ，Ｔｅ，Ｐｂ，Ｐｏ，Ｓｎ，Ｂｉなどの金属および半金属を挙げることができる。　これらのうちで好ましいものはＡｕ，Ａｇ，Ｃｕ，Ｐｔ，Ａｌ，ＣｒおよびＮｉである。　これらの物質は単独で用いてもよいし、あるいは二種以上の組合せでまたは合金として用いてもよい。　反射層は、たとえば上記光反射性物質を蒸着、スパッタリングまたはイオンプレーティングすることにより記録層の上に形成することができる。　反射層の膜厚は一般には１００〜３０００Åの範囲にある。」（第１１頁左上欄６行〜右上欄３行参照）こと、
　（1-vi）実施例１として、「色素からなる記録層上に、Ａｕを蒸着して膜厚が１３００Åの反射層を形成した。　・・・（中略）・・・。　上記反射層上に、保護層としてＵＶ硬化性樹脂（・・・中略・・・）をスピンコート法により回転数１５００ｒｐｍの速度で塗布した後、高圧水銀灯にて紫外線を照射して硬化させ、膜厚１μｍの保護層を形成した。」（第１２頁左上欄１４行〜同頁右上欄５行参照）ことが記載されている。
　　これらの記載から、甲第１号証には、「円盤状基板上に、レーザ光により情報の記録と再生が可能な色素を含む記録層が設けられ、該記録層の上に蒸着、スパッタリングまたはイオンプレーティングすることにより形成された金属反射層、そして該反射層の上に、ＵＶ硬化性樹脂の保護層が順次設けられた情報記録媒体であって、該反射層が、Ｍｇ，Ｓｅ，Ｙ，Ｔｉ，Ｚｒ，Ｈｆ，Ｖ，Ｎｂ，Ｔａ，Ｃｒ，Ｍｏ，Ｗ，Ｍｎ，Ｒｅ，Ｆｅ，Ｃｏ，Ｎｉ，Ｒｕ，Ｒｈ，Ｐｄ，Ｉｒ，Ｐｔ，Ｃｕ，Ａｇ，Ａｕ，Ｚｎ，Ｃｄ，Ａｌ，Ｇａ，Ｉｎ，Ｓｉ，Ｇｅ，Ｔｅ，Ｐｂ，Ｐｏ，Ｓｎ，Ｂｉなどの金属および半金属を単独または二種以上の組合せたことを特徴とする情報記録媒体。」の発明が記載されているものと認められる。
　
　甲第２号証（特開昭５７−１８６２４４号公報）には、
　（2-i）「１．少くとも一方の側に合成樹脂層を有する基板を具え、上記合成樹脂層には情報区域が高レベルおよび低レベルで交互に位置する情報トラックからなる反射性光学的構造を付与し、上記情報区域を金属の反射層で被覆してなる光学読取情報ディスクにおいて、上記反射層層が４０原子％より多量のＡｇを含有するＡｇ−Ｃｕ合金、８原子％より多量のＣｒを含有するＣｕ−Ｃｒ合金、７５原子％より多量のＡｌを含有するＡｌ−Ｃｒ合金、４０原子％より多量のＡｌを含有するＡｌ−Ｃｕ合金、７０原子％より多量のＡｌを含有するＡｌ−Ｂ合金、少くとも７８原子％以上のＡｌを含有するＡｌ−Ｍｎ合金および０．１〜８原子％のランタニドを含有するＡｌ−ランタニド合金からなる群から選定された金属合金であることを特徴とする光学読取情報ディスク。」（請求項１参照）、
　（2-ii）「２．８５０ｎｍにおいて少なくとも７０％の反射率を有し、４０原子％より多量のＡｇを含有するＡｇ−Ｃｕ合金、・・・（中略）・・・からなる群から選定される金属合金を用いる特許請求の範囲第１項記載の情報ディスク。」（請求項２参照）、
　（2-iii）「本発明に至る検討の過程で、従来使用されているＡｇまたはＡｌの反射層には欠点があることが分った。　例えば、ＡｇおよびＡｌの薄層の安定性は完全には受け入れられる程度でないことが分った。　金属層の内部応力はある役割をするが、耐薬品性が極めて小さいことが分かった。」（第２頁右上欄４〜９行参照）こと、
　（2-iv）「・・・上述の薄い厚さの金属層は合成樹脂基板上に真に安定な反射層を形成することができず、この反射層では安定性は極めて微細に詳細な光学的構造に関係ずける必要があるという結論が引き出される。」（第２頁右下欄３〜７行参照）こと、
　（2-v）「上述の銀層またはアルミニウム層に対し、かつまた多くの他の金属合金に対し、合成樹脂基板特にアクリレートまたはメタクリレート合成樹脂の基板上に、例えば、厚さ８０〜８００ｎｍの薄い層状に被着させた上述の合金は、上述の循環湿気試験で試験された優れた安定性、良好な接着性、そらに十分に大きい光反射率を示す。接着性はいわゆるダイヤモンド引掻試験で測定する。　・・・（中略）・・・。　実験の結果、上述の金属合金の微結晶の大きさは、合金を構成する個々の金属の微結晶の大きさより著しく小さいことが分った。　例えば、厚さ５０ｎｍのＡｇ９２Ｃｕ８層の微結晶の大きさは順Ａｇの微結晶の大きさより小さく、１／５〜１／１０であることが分った。本発明においては、著しく小さくなった微結晶の大きさが、金属合金層の接着性を改善する重大な原因であるという結論に達した。　小さくなった微結晶の大きさから生ずる高エネルギーレベルとの界面区域の容量増加は、一層大きい接着力の形成原因である。　反射層を被着させる合成樹脂層は別個の層とすることができる、すなわち基板上に別個に被着させることができ、例えば、光硬化アクリレート層は、例えばガラスまたはポリメチルメタクリレートのような合成樹脂から製造した基板上に被着させることができる。　また合成樹脂層は基板の一部を形成することができ、この層は基板と同じ材料から製造することができる。そこで、基板は全体を合成樹脂、例えば、硬化アクリレートラッカ板または、例えば、ポリメチルメタクリレート板から製造する。」（第３頁左上欄４行〜同頁左下欄４行参照）ことが記載されている。
　
　甲第３号証（特開平１−２４６４４６号公報）には、
　（3-i）「情報信号が形成された基板上に反射薄膜を形成し、この反射薄膜の上に保護膜を被着形成した光学的情報信号記録媒体において、Ａｕを主成分とし、Ｐｄを略１．０乃至１５．０［at%］含有する合金で前記反射薄膜を形成するようにしたことを特徴とする光学的情報信号記録媒体。」（特許請求の範囲参照）、
　（3-ii）「Ａｕは化学的変化を起こしにくい貴金属であり、環境変化には強いが、ポリカーボネート等のプラスチック類との密着性が弱いため、基板にプラスチック類を用い、反射薄膜にＡｕを用いた光学的情報信号記録媒体では、基板と反射薄膜との剥離が生じやすいという課題があった。」（第１頁右下欄１２〜１７行参照）こと、
　
　甲第４号証（特開平３−１３３８号公報）には、
　（4-i）「１．光を反射する金属層を有する光記録媒体において、該金属層がアルミニウム及びこれと金属間化合物を形成しうる少なくとも１種の元素から構成され、かつ該金属層におけるアルミニウムの含有量が原子数に基づき９０〜９９．９％であることを特徴とする光記録媒体。」（特許請求の範囲参照）、
　（4-ii）「この光ディスクには、コンパクトディスクに代表される再生専用型、情報の記録、再生が可能な追記型及び情報の記録、消去、再生が可能な書換え型の３種類があり、・・・（後略）。」（第１頁右下欄１〜４行参照）こと、
　（4-iii）「本発明の光記録媒体は、再生専用型、追記型あるいは書換え型のいずれであってもよく、・・・（後略）。」（第２頁右下欄１０〜１１行参照）こと、
　（4-iv）「前記構成における記録層については特に制限はなく、例えば追記型の場合は開孔方式や相変化方式のものであってもよいし、有機色素を用いたものであってもよく、・・・（後略）。」（第３頁左上欄４〜７行参照）ことが記載されている。
　
　甲第５号証（特許第２５６４３８７号公報）は、平成８年１２月１８日に発行された特許公報であるから、本願出願前の刊行物ではない。　よって、その内容について摘示する必要がない。
　
Ｂ．対比、判断
（Ｂ−１）本件発明１の特許について
　本件発明１と甲第１号証記載の発明とを対比すると、両者は、「円盤状基板上に、レーザ光により情報の記録と再生が可能な色素を含む記録層が設けられ、該記録層の上に蒸着、スパッタリングまたはイオンプレーティングすることにより形成された金属反射層、そして該反射層の上に保護層が順次設けられた情報記録媒体であって、該反射層が、Ｍｇ，Ｓｅ，Ｙ，Ｔｉ，Ｚｒ，Ｈｆ，Ｖ，Ｎｂ，Ｔａ，Ｃｒ，Ｍｏ，Ｗ，Ｍｎ，Ｒｅ，Ｆｅ，Ｃｏ，Ｎｉ，Ｒｕ，Ｒｈ，Ｐｄ，Ｉｒ，Ｐｔ，Ｃｕ，Ａｇ，Ａｕ，Ｓｉ，Ｇｅなどの金属（および半金属）を用いることを特徴とする情報記録媒体。」の発明である点で一致している。
　ところで、甲第１号証には、反射層として記載された前記金属（および半金属）の単体のみならず二種以上の組合せで用いることは記載されていて、更にＡｕ、Ａｇ、Ｐｔなどが好ましいとの記載もあるけれども、どのような組合せを選択すべきかその選択根拠が示されておらず、また具体的な組合せ例も、組合わせた実施例も示めされていない。
　してみると、少なくとも、甲第１号証記載の発明は、本件発明１が特定する、Ａｕ、Ａｇ、ＰｔおよびＭｇからなる群より選ばれる少なくとも一種の金属に、Ｂｅ、Ｂ、Ｃ、Ｓｉ、Ｓｃ、Ｔｉ、Ｖ、Ｃｒ、Ｍｎ、Ｆｅ、Ｃｏ、Ｎｉ、Ｃｕ、Ｇｅ、Ｙ、Ｚｒ、Ｎｂ、Ｍｏ、Ｔｅ、Ｒｕ、Ｒｈ、Ｐｄ、Ａｇ、Ｈｆ、Ｔａ、Ｗ、Ｒｅ、Ｏｓ、Ｉｒ、Ｐｔ、Ａｕ、Ｌａ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、及びＬｕから選ばれる元素物質であって、前記金属の融点よりも１００℃以上高い融点を有する元素物質とからなる（但し、ＡｇとＣｕとの組合せ、そしてＡｕとＰｄとの組合せは除く）特定のものを併用する点について言及していない点で相違し、この相違する構成を有することによって少なくとも反射層とＵＶ硬化性樹脂保護層との間の密着性が優れているとの明細書記載の作用効果を奏していると認められるので、その相違は実質的な相違といえる。
　一方、甲第２号証には、色素記録層を有さない情報記録媒体であるけれども、反射層と合成樹脂基板間の密着性の向上を図るために、反射層の成分としてＡｇ−Ｃｕ合金やＣｕ−Ｃｒ合金、Ａｌ−Ｃｒ合金、Ａｌ−Ｃｕ合金、Ａｌ−Ｂ合金、Ａｌ−Ｍｎ合金、Ａｌ−ランタニド合金を用いることが記載され、これらの合金は、Ａｇ層やＡｌ層や多くの他の金属合金より接着性が良く、それは合金化によって微結晶が小さくなり接着性が改善されるためであるとの認識が示されてはいる。　そして、甲第３号証には、色素記録層を有さない情報記録媒体であるけれども、反射層と合成樹脂基板の間の剥離を抑えるために、反射層の成分としてＡｕ−Ｐｄ合金を用いることが記載されている。　しかしながら、甲第２号証および甲第３号証記載のいずれの発明においても、Ａｇ−Ｃｕ合金やＣｕ−Ｃｒ合金、Ａｌ−Ｃｒ合金、Ａｌ−Ｃｕ合金、Ａｌ−Ｂ合金、Ａｌ−Ｍｎ合金、Ａｌ−ランタニド合金またはＡｕ−Ｐｄ合金は、Ａｇ、Ｃｕ、Ａｌ、Ａｕに添加される元素物質の融点が１００℃以上高いものであるとの認識の元に採用された組合せではないことから、甲第２号証および甲第３号証記載の発明を甲第１号証記載の発明に組み合わせたところで、甲第１号証記載の発明における反射層の材質として、反射層とＵＶ硬化性樹脂保護層との間の密着性を改善するために、Ａｕ、Ａｇ、ＰｔおよびＭｇからなる群より選ばれる少なくとも一種の金属に、該金属の融点よりも１００℃以上高い融点を有する元素物質であって、Ｂｅ、Ｂ、Ｃ、Ｓｉ、Ｓｃ、Ｔｉ、Ｖ、Ｃｒ、Ｍｎ、Ｆｅ、Ｃｏ、Ｎｉ、Ｃｕ、Ｇｅ、Ｙ、Ｚｒ、Ｎｂ、Ｍｏ、Ｔｅ、Ｒｕ、Ｒｈ、Ｐｄ、Ａｇ、Ｈｆ、Ｔａ、Ｗ、Ｒｅ、Ｏｓ、Ｉｒ、Ｐｔ、Ａｕ、Ｌａ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、及びＬｕから選ばれる元素物質（但し、ＡｇとＣｕとの組合せ、そしてＡｕとＰｄとの組合せは除く）を併用することが容易に想い到るとまではいえない。
　また、甲第４号証には、アルミニウム系合金反射層が再生専用型のみならず色素記録層含有追記型にも採用できることが開示されているけれども、Ａｕ、Ａｇ、ＰｔおよびＭｇからなる群より選ばれる少なくとも一種の金属に、該金属の融点よりも１００℃以上高い融点を有する元素物質からなる特定の元素物質を併用することは示唆されていなから、かかる発明を勘案しても、上記判断を左右し得ない。
　なお、甲第５号証は、本願出願前の刊行物ではないから採用できないが、その特許公報にかかる公開公報（特開平２−１９２９３６号公報）が本願出願前の刊行物であることを考慮して、検討しても、該公開公報に上記判断を左右しえる記載を見出すことができない。
　また、異議申立人は、参考証３として、「甲第２号証第４頁表（単位の換算）」、参考証４として、「甲第３号第３頁第３図および第４図の各プロットの値」を提示しているけれども、これらの各参考証は単に記載事項を整理したものにすぎず、これらを勘案しても上記各号証の解釈や判断が左右されるものではない。
　よって、本願発明１は、甲第４号証や甲第５号証に対応する公開公報を勘案するも、甲第１号証乃至甲第３号証記載の発明に基づいて当業者が容易に想到し得るものであるということができない。
　
（Ｂ−２）本件発明２〜本件発明３の特許について
　　本件発明２〜本件発明３は、本件発明１の構成要件である反射層の材料の組合せを更に限定したものに相当する。　そうであるから、上記（Ａ−１）で説示したと同様の理由により、甲第４号証や甲第５号証に対応する公開公報を勘案するも、甲第１号証乃至甲第３号証記載の発明に基づいて当業者が容易に想到し得る発明であると認めることができない。
　
ＩＶ．むすび
　以上のとおりであるから、特許異議申立の理由および証拠によっては、本件発明１乃至本件発明３の特許を取り消すことができない。
　また、他に本件発明１乃至本件発明３の特許を取り消すべき理由を発見しない。
　よって、結論のとおり決定する。
【異議決定日】
平成１４年４月１０日（２００２．４．１０）
【訂正の要旨】
訂正の要旨
　特許請求の範囲の請求項１〜３を減縮を目的として次の（イ）〜（ハ）のとおり訂正し、そして、この訂正によって付随的に生じる記載の不備を解消するために、段落【０００９】，【００１１】，【００１２】，【００４６】，【００４７】の記載を次の（ニ）〜（チ）のとおりに訂正する。（なお、下線の箇所が訂正された個所である。）
　（イ）特許請求の範囲の請求項１を次のとおり訂正する。
　「【請求項１】　円盤状基板上に、レーザ光により情報の記録と再生が可能な色素を含む記録層が設けられ、該記録層の上に蒸着、スパッタリングまたはイオンプレーティングすることにより形成された金属反射層、そして該反射層の上に
、ＵＶ硬化性樹脂の塗布、乾燥そしてＵＶ光の照射により形成した保護層
（但し、ＡｇとＣｕとの組合せ、そしてＡｕとＰｄとの組合せは除く）、
　（ロ）特許請求の範囲の請求項２を次のとおり訂正する。
　「【請求項２】　前者の金属がＡｕ、Ａｇ、又はＰｔであって、後者の元素物質がＳｉ、
Ｃｕ、Ｍｏ
　（ハ）特許請求の範囲の請求項３を次のとおり訂正する。
　「【請求項３】　該反射層が、１００重量部のＡｕ、そして０．１〜８重量部のＳ
ｉ、Ｍ
、Ｔ
　（ニ）段落【０００９】の記載を次のように訂正する。
　「本発明は、円盤状基板上に、レーザ光により情報の記録と再生が可能な色素を含む記録層が設けられ、該記録層の上に蒸着、スパッタリングまたはイオンプレーティングすることにより形成された金属反射層、そして該反射層の上に
、ＵＶ硬化性樹脂の塗布、乾燥そしてＵＶ光の照射により形成した保護層
（但し、ＡｇとＣｕとの組合せ、そしてＡｕとＰｄとの組合せは除く）、
　（ホ）段落【００１１】の記載を次のように訂正する。
　「（２）前者の該金属がＡｕ、Ａｇ、又はＰｔであって、後者の元素物質がＳｉ、
Ｃｕ、Ｍｏ
　（ヘ）段落【００１２】の記載を次のように訂正する。
　「（３）該反射層が、１００重量部のＡｕ、そして０．１〜８重量部のＳ
ｉ、Ｍ
、Ｔ
　（ト）段落【００４６】の記載を次のように訂正する。
　「保護層に用いられる材料
は、Ｕ
ＵＶ硬化性樹脂
　（チ）段落【００４７】の記載を次のように訂正する。
　「すなわち
、Ｕ
い。保
（５４）【発明の名称】
情報記録媒体
（５７）【特許請求の範囲】
　【請求項１】　円盤状基板上に、レーザ光により情報の記録と再生が可能な色素を含む記録層が設けられ、該記録層の上に蒸着、スパッタリングまたはイオンプレーティングすることにより形成された金属反射層、そして該反射層の上に
、ＵＶ硬化性樹脂の塗布、乾燥そしてＵＶ光の照射により形成した保護層
（但し、ＡｇとＣｕとの組合せ、そしてＡｕとＰｄとの組合せは除く）、
　【請求項２】　前者の金属がＡｕ、Ａｇ、又はＰｔであって、後者の元素物質がＳｉ、
Ｃｕ、Ｍｏ
　【請求項３】　該反射層が、１００重量部のＡｕ、そして０．１〜８重量部のＳ
ｉ、Ｍ
、Ｔ
【発明の詳細な説明】
　【０００１】
　【産業上の利用分野】
　本発明は、高エネルギー密度のレーザビームを用いての情報の記録（書込み）と再生（読取り）が可能な色素を含む記録層、該記録層の上に金属からなる反射層、そして該反射層の上に保護層が順次設けられた情報記録媒体に関するものである。
　【０００２】
　【従来の技術】
　近年において、レーザ光等の高エネルギー密度のビームを用いる情報記録媒体が開発され、実用化されている。この情報記録媒体は光ディスクと称され、ビデオ・ディスク、オーディオ・ディスク、さらには大容量静止画像ファイル及び大容量コンピュータ用ディスク・メモリなどとして使用されている。
　【０００３】
　光ディスクは基本構造として、ガラス、合成樹脂などからなる円板状の基板と、この上に設けられたＢｉ、Ｓｎ、Ｉｎ、Ｔｅ等の金属又は半金属；又はシアニン系、金属錯体系、キノン系等の色素からなる記録層とを有する。なお、記録層が設けられる側の基板表面には通常、基板の平面性の改善、記録層との接着力の向上あるいは光ディスクの感度の向上などの点から、高分子物質からなる中間層が設けられることが多い。
　【０００４】
　また、情報記録媒体の耐久性を向上させる目的で、記録層上に保護層を設けたり、あるいはディスク構造として、二枚の円板状基板のうちの少なくとも一枚の基板上に記録層を設け、この二枚の基板を、記録層が内側に位置し、かつ空間を形成するようにリング状内側スペーサとリング状外側スペーサとを介して接合してなるエアーサンドイッチ構造が提案されている。このような保護層が設けられた光ディスクやエアーサンドイッチ構造を有する光ディスクでは、記録層は直接外気に接することがなく、情報の記録、再生は基板を透過するレーザ光で行なわれるために、記録層が物理的又は化学的な損傷を受けたり、あるいはその表面に塵埃が付着して情報の記録、再生の障害となることがないとの利点がある。
　【０００５】
　そして、光ディスクへの情報の書き込み及び読み取りは通常下記の方法により行なわれる。即ち、情報の書き込みはレーザビームをこの光ディスクに照射することにより行なわれ、記録層の照射部分がその光を吸収して局所的に温度上昇し、物理的あるいは化学的な変化（たとえば、ピットの生成）が生じてその光学的特性を変えることにより情報が記録される。情報の読み取りもまた、レーザビームを光ディスクに照射することにより行なわれ、記録層の光学的特性の変化に応じた反射光又は透過光を検出することにより情報が再生される。
　【０００６】
　このような情報記録媒体の記録層を形成する記録材料として上記のように金属類や色素等が知られている。色素を用いた情報記録媒体は、金属等の記録材料に比べて高感度であるなど記録媒体自体の特性において長所を有する他に、記録層を塗布法により簡単に形成することができるという製造上の大きな利点を有している。しかしながら、色素からなる記録層は、一般に反射率が低い、あるいは高いＣ／Ｎが得られ難いとの欠点がある。
　【０００７】
　上記色素からなる記録層の反射率が低いとの欠点を改良するために、この記録層の上に金属からなる反射層を設けることが提案されている。しかしながら、金属からなる反射層は、色素からなる記録層や一般に有機物からなる保護層との密着性が悪く、色素からなる記録層の上に金属からなる反射層を設けた情報記録媒体、及びこの反射層の上に更に保護層を設けた情報記録媒体は、一般に耐久性の低いものであった。
　【０００８】
　【発明が解決しようとする課題】
　本発明は、円板状基板上に、色素からなる記録層、金属からなる反射層、そして保護層がこの順に設けられた情報記録媒体であって、該金属反射層と色素記録層との密着性、そして該金属反射層と該保護層との密着性がいずれも優れ、これにより耐久性を向上させた情報記録媒体を提供することを目的とする。
　【０００９】
　【課題を解決するための手段】
　本発明は、円盤状基板上に、レーザ光により情報の記録と再生が可能な色素を含む記録層が設けられ、該記録層の上に蒸着、スパッタリングまたはイオンプレーティングすることにより形成された金属反射層、そして該反射層の上に
、ＵＶ硬化性樹脂の塗布、乾燥そしてＵＶ光の照射により形成した保護層
（但し、ＡｇとＣｕとの組合せ、そしてＡｕとＰｄとの組合せは除く）、
　【００１０】
　本発明の情報記録媒体の好ましい態様は、下記の通りである。
　（１）該金属：該元素物質の重量比が１００：０．３〜６の範囲にあることを特徴とする上記の情報記録媒体。
　【００１１】
　（２）前者の該金属がＡｕ、Ａｇ、又はＰｔであって、後者の元素物質がＳｉ、
Ｃｕ、Ｍｏ
　【００１２】
　（３）該反射層が、１００重量部のＡｕ、そして０．１〜８重量部のＳ
ｉ、Ｍ
、Ｔ
　【００１３】
　（４）上記反射層が、上記金属Ａと上記金属Ａの融点よりも１００℃以上高い融点を有する元素との組合せからなることを特徴とする上記の情報記録媒体。
　【００１４】
　（５）上記反射層が、２０〜５００ｎｍ、好ましくは４０〜３００ｎｍ、更に好ましくは６０〜２００ｎｍの膜厚を有することを特徴とする上記の情報記録媒体。
　【００１５】
　（６）上記反射層が、穴径５０ｎｍ以上、好ましくは２０ｎｍ以上の穴を有しないことを特徴とする上記の情報記録媒体【００１６】（７）上記色素が、シアニン系色素、アズレニウム系色素、スクワリリウム系色素、フタロシアニン系色素、ピリリウム系色素、チオピリリウム系色素、インドフェノール系色素、インドアニリン系色素、トリフェニルメタン系色素、キノン系色素、アミニウム系色素、ジインモニウム系色素、金属錯塩系色素、などから選ばれる色素の一種又は二種以上からなることを特徴とする上記の情報記録媒体。
　【００１７】
　本発明の情報記録媒体は、円板状基板の上に、色素記録層、金属反射層、そして保護層がこの順に設けられた基本構成を有する。
　【００１８】
　本発明における円板状基板は、従来の情報記録媒体の基板として用いられている各種の樹脂材料から任意に選択することができる。基板の光学的特性、平面性、加工性、取扱い性、経時安定性及び製造コストなどの点から、基板材料の例としては、セルキャストポリメチルメタクリレート、射出成形ポリメチルメタクリレート等のアクリル樹脂；ポリ塩化ビニル、塩化ビニル共重合体等の塩化ビニル系樹脂；エポキシ樹脂；ポリカーボネート樹脂、アモルファスポリオレフィン及びポリエステルを挙げることができる。好ましくは、ポリカーボネート、ポリオレフィン及びセルキャストポリメチルメタクリレートを挙げることができる。
　【００１９】
　記録層が設けられる側の基板表面には、平面性の改善、接着力の向上、基板の耐溶剤性の改善及び記録層の変質の防止の目的で、下塗層が設けられてもよい。下塗層の材料としてはたとえば、ポリメチルメタクリレート、アクリル酸・メタクリル酸共重合体、スチレン・無水マレイン酸共重合体、ポリビニルアルコール、Ｎ−メチロールアクリルアミド、スチレン・スルホン酸共重合体、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；シランカップリング剤などの有機物質；及び無機酸化物（ＳｉＯ２、Ａｌ２Ｏ３等）、無機フッ化物（ＭｇＦ２）などの無機物質を挙げることができる。
　【００２０】
　下塗層は、たとえば上記物質を適当な溶剤に溶解又は分散して塗布液を調製したのち、この塗布液をスピンコート、ディップコート、エクストルージョンコートなどの塗布法により基板表面に塗布することにより形成することができる。下塗層の層厚は一般に０．００５〜２０μｍの範囲にあり、好ましくは０．０１〜１０μｍの範囲である。
　【００２１】
　また、基板（又は下塗層）上には、トラッキング用溝又はアドレス信号等の情報を表わす凹凸の形成の目的で、プリグルーブ層及び／又はプリピット層が設けられてもよい。プリグルーブ層等の材料としては、アクリル酸のモノエステル、ジエステル、トリエステル及びテトラエステルのうちの少なくとも一種のモノマー（又はオリゴマー）と光重合開始剤との混合物を用いることができる。
　【００２２】
　プリグルーブ層の形成は、まず精密に作られた母型（スタンパー）上に上記のアクリル酸エステル及び重合開始剤からなる混合液を塗布し、さらにこの塗布液層上に基板を載せたのち、基板又は母型を介して紫外線の照射により液層を硬化させて基板と液相とを固着させる。次いで、基板を母型から剥離することによりプリグルーブ層の設けられた基板が得られる。プリグルーブ層の層厚は一般に０．０５〜１００μｍの範囲にあり、好ましくは０．１〜５０μｍの範囲である。本発明のように、基板材料がプラスチックの場合は、射出成形あるいは押出成形などにより直接基板にプリグルーブ及び／又はプリピットが設けられてもよい。
　【００２３】
　基板（又はプリグルーブ層等）上には、レーザ光により情報の記録及び／又は再生が可能な色素を含む記録層が設けられる。本発明に使用される色素は特に限定されるものではなく、どのようなものでも良い。例えば、シアニン系色素、アズレニウム系色素、スクワリリウム系色素、フタロシアニン系色素、ピリリウム系色素、チオピリリウム系色素、インドフェノール系色素、インドアニリン系色素、トリフェニルメタン系色素、キノン系色素、アミニウム系色素、ジインモニウム系色素、金属錯塩系色素、などを挙げることができる。好ましくは、シアニン系色素及びフタロシアニン系色素を挙げることができる。
　【００２４】
　これらのうちでも記録再生用レーザとして近赤外光を発振する半導体レーザの利用が実用化されている点から、７００〜９００ｎｍの近赤外領域の光に対する吸収率が高い色素が好ましい。
　【００２５】
　なお、これらの色素は単独でもあるいは二種以上の混合物として用いてもよい。また、シアニン系色素を用いる場合に、上記金属錯塩系色素又はアミニウム系色素やジインモニウム系色素をクエンチャーとして一緒に用いることが好ましい。その場合、クエンチャーは全色素１モル部に対して０．００１〜０．１モル部含むことが好ましい。
　【００２６】
　記録層の形成は、上記色素、さらに所望により結合剤を溶剤に溶解して塗布液を調製し、次いでこの塗布液を基板表面に塗布して塗膜を形成したのち乾燥することにより行なうことができる。
　【００２７】
　上記色素塗布液調製用の溶剤としては、酢酸エチル、酢酸ブチル、セロソルブアセテートなどのエステル、メチルエチルケトン、シクロヘキサノン、メチルイソブチルケトンなどのケトン、ジクロルメタン、１，２−ジクロルエタン、クロロホルムなどのハロゲン化炭化水素、テトラヒドロフラン、エチルエーテル、ジオキサンなどのエーテル、エタノール、ｎ−プロパノール、イソプロパノール、ｎ−ブタノールなどのアルコール、ジメチルホルムアミドなどのアミド、２，２，３，３−テトラフロロプロパノール等フッ素系溶剤などを挙げることができる。なお、これらの非炭化水素系有機溶剤は、５０容量％以内である限り、脂肪族炭化水素溶剤、脂環族炭化水素溶剤、芳香族炭化水素溶剤などの炭化水素系溶媒を含んでいてもよい。
　【００２８】
　塗布液中にはさらに酸化防止剤、ＵＶ吸収剤、可塑剤、滑剤など各種の添加剤を目的に応じて添加してもよい。
　【００２９】
　結合剤を使用する場合に結合剤としては、例えばゼラチン、ニトロセルロース、酢酸セルロース等のセルロース誘導体、デキストラン、ロジン、ゴムなどの天然有機高分子物質；及びポリエチレン、ポリプロピレン、ポリスチレン、ポリイソブチレン等の炭化水素系樹脂、ポリ塩化ビニル、ポリ塩化ビニリデン、ポリ塩化ビニル・ポリ酢酸ビニル共重合体等のビニル系樹脂、ポリアクリル酸メチル、ポリメタクリル酸メチル等のアクリル樹脂、ポリビニルアルコール、塩素化ポリオレフィン、エポキシ樹脂、ブチラール樹脂、ゴム誘導体、フェノール・ホルムアルデヒド樹脂等の熱硬化性樹脂の初期縮合物などの合成有機高分子物質を挙げることができる。
　【００３０】
　塗布方法としては、スプレー法、スピンコート法、ディップ法、ロールコート法、ブレードコート法、ドクターロール法、スクリーン印刷法などを挙げることができる。色素の良好な配向状態を形成するためには、スピンコート法を用いることが好ましい。
　【００３１】
　記録層の材料として結合剤を併用する場合に、結合剤に対する色素の比率は一般に０．０１〜９９％（重量比）の範囲にあり、好ましくは１．０〜９５％（重量比）の範囲にある。
　【００３２】
　本発明の情報記録媒体においては、上記色素記録層の上に更に金属からなる反射層が設けられている。反射層を設けることにより、反射率の向上の効果、情報に再生時におけるＳ／Ｎの向上及び記録時における感度の向上の効果も得ることができる。
　【００３３】
　本発明の情報記録媒体においては、上記反射層を構成する成分に特徴を有するものである。即ち、上記反射層が前記のような特定の構成を有することによって、上記の反射層によりもたらされる効果を何等損なうことなく、反射層と色素記録層との密着性が著しく改良される。更に、反射層の上に更に保護層が設けられた場合には、反射層と保護層との密着性も著しく改良される。その結果、情報記録媒体の耐久性は著しく向上することになる。
　【００３４】
　本発明の情報記録媒体において、反射層は、記録又は再生波長において３以下の屈折率と２以上の消衰係数とを有する金属Ａと、該金属Ａの融点よりも高い融点を有する元素とからなり、金属Ａ：元素の重量比は１００：０．１〜８である。
　【００３５】
　上記金属Ａとしては、Ａｕ、Ａｇ、又はＰｔが好ましい。
　【００３６】
　上記元素物質としては、Ｓｉ、Ｃｕ、Ｍｏ、Ｇｅ、Ｒｈ、Ｐｄ、Ａｕ、Ｔａ、Ｗ、及びＮｉからなる群より選ばれる少なくとも一種の元素物質が好ましい（但し、後者元素物質の融点−前者金属の融点＞１００℃）。
　【００３７】
　上記元素の例の中に上記金属Ａの例も含まれているが、これらの金属が上記元素として選択された場合には、金属Ａと区別するために、本明細書においては金属Ｂとして示す。
　【００３８】
　本発明の情報記録媒体の反射層における、金属Ａと上記元素とは、上記元素の融点が選択された特定の金属Ａの融点よりも高くなるように、好ましくは１００℃以上高くなるように、上記元素を選択して組合わせる。このような金属Ａと高融点の元素を組合わせることにより、金属反射層が形成される際に、その反射層の表面に微細な結晶粒が形成されるため、反射層表面に細かい凹凸が現われるようになり、これが金属反射層と色素記録層との間の密着性、そして金属反射層と保護層との間の密着性、特に後者の密着性の顕著な向上に結び付くものと推定される。ただし、優れた反射性を示す金属Ａの割合が少なくなると、レーザにより記録と再生を行なう情報記録媒体にとって必須な高い光反射性が低下するため、金属Ａに組合わせる高融点元素の量は金属Ａに対して重量比で８／１００以下とする必要がある。一方、金属Ａに対して、金属Ａよりも融点の低い元素を組合わせると、組成物の融点が低くなるため、結晶粒が大きくなる傾向があり、密着性の向上に寄与する微細な表面凹凸が少なくなり、従って、密着性改良の効果が小さくなるものと考えられる。
　【００３９】
　また、本発明の情報記録媒体の反射層において、金属Ａ：元素の重量比は１００：０．１〜８であることが必要である。金属Ａ：元素の重量比は１００：０．３〜６であることが好ましい。上記元素の量が上記範囲よりも多いと、消衰係数が小さくなり反射率が低下するために好ましくない。
　【００４０】
　上記の反射層は、反射層形成材料として上記の条件を満足するように選定した金属Ａと元素との合金又は混合物を使用する他は、従来の情報記録媒体の反射層形成方法、例えば、蒸着、スパッタリング、イオンプレーティングなどの方法によって形成することができる。
　【００４１】
　上記の反射層の膜厚は、２０〜５００ｎｍ、特に４０〜３００ｎｍ、更に特に６０〜２００ｎｍであることが好ましい。
　【００４２】
　また、上記の反射層の上に更に、塗布により保護層を設ける場合には、保護層形成用塗布液中の溶剤により記録層の色素が流出し情報記録媒体のＣ／Ｎ値が低下する虞があるので、上記反射層は、穴径５０ｎｍ以上、好ましくは穴径２０ｎｍ以上の穴を実質的に有しないことが好ましい。このような穴を実質的に有しない反射層は、例えば、特願平２−２２４１１２号の特許出願明細書に記載の方法によって形成することができる。
　【００４３】
　即ち、ターゲット−基板距離をＬ（ｃｍ）としスパッタガス圧をＰ（Ｐａ）とするとき、ＬとＰとが下記式：Ｌ×Ｐ≦３０を満足するような条件下で、上記の膜厚の反射層が形成されるように、上記のような反射層形成材料をスパッタすることにより形成させることができる。
　【００４４】
　上記スパッタは、直流スパッタ、高周波スパッタ、マグネトロンスパッタ、及びイオンビームスパッタ等の何れの方法によっても行なうことができる。特に、直流マグネトロンスパッタにより行なうことが好ましい。また、上記スパッタは、１０−２〜１０２Ｐａのスパッタガス圧で行なうことが好ましい。
　【００４５】
　本発明の情報記録媒体では、上記金属反射層の上に、記録層及び情報記録媒体全体を物理的及び化学的に保護する目的で保護層が設けられる。また、同様の保護層は、耐傷性や耐湿性を高めるために、基板の記録層が設けられていない側にも設けられていてもよい。
　【００４６】
　保護層に用いられる材料
は、Ｕ
ＵＶ硬化性樹脂
　【００４７】
　すなわち
、Ｕ
い。保
　【００４８】
　上記以外にも、保護層は、たとえばプラスチックの押出加工で得られたフィルムを接着層を介して記録層の上にラミネートすることにより形成することができる。あるいは真空蒸着、スパッタリング、塗布等の方法により設けられてもよい。
　【００４９】
　以下に、本発明の実施例および比較例を記載する。ただし、これらの各例は本発明を制限するものではない。
　【００５０】
［実施例１］
　トラッキングガイドが設けられた円板状のポリカーボネート基板（外径：１２０ｍｍ、内径：１５ｍｍ、厚さ：１．２ｍｍ、トラックピッチ：１．６μｍ、グルーブの深さ：８０ｎｍ）を用意した。
　【００５１】
　一方、下記の構造式（Ａ）を有する色素（Ａ）を、２，２，３，３−テトラフロロプロパノールに溶解して、色素（Ａ）を２．２５重量％含有する記録層形成用塗布液を調製した。
　【００５２】
　【化１】
　【００５３】
　上記基板上に、上記光吸収層形成用塗布液をスピンコート法により基板回転数１０００ｒ．ｐ．ｍ．の速度で塗布した後、回転数を２０００ｒ．ｐ．ｍ．にして１分間乾燥して、膜厚１３０ｎｍの記録層を形成した。
　【００５４】
　上記のようにして形成した記録層の上に、金属Ａとして金（Ａｕ）と、金属Ｂとしてタングステン（Ｗ）との合金（Ａｕ：Ｗの重量比は、１００：５）を、スパッタガスとしてＡｒを使用し、ターゲット−基板距離Ｌ＝１８７ｍｍ、スパッタガス圧０．２Ｐａ、スパッタ速度１００ｎｍ／５０秒でＤＣスパッタして、膜厚が１００ｎｍの反射層を形成した。
　【００５５】
　上記の情報記録媒体について、電子顕微鏡により１０μｍ×１０μｍの範囲について観察したところ、反射層に穴径５０ｎｍ以上の穴は全く存在していなかった。
　【００５６】
　上記の情報記録媒体の反射層上に、保護層としてＵＶ硬化性樹脂（商品名：ＵＶ３０７０、スリーボンド社製）をスピンコート法により回転数１５００ｒｐｍの速度で塗布した後、高圧水銀灯にて紫外線を照射して硬化させ、層厚２μｍの保護層を形成し、保護層を有する情報記録媒体を製造した。
　【００５７】
　得られた情報記録媒体について、下記の方法によりミラー部反射率を測定したところ、８０％であった。また、下記の方法により反射層と保護層との密着性を評価したところ、「優」の評価であった。なお、この密着性試験で、反射層と記録層との間の剥離は生じなかった。
　【００５８】
［ミラー部反射率］
　反射率が既知のアルミニウム板をリファレンスとして、分光光度計（株式会社島津製作所製ＵＶ１３０）を使用して測定した。
　【００５９】
［密着性］
　情報記録媒体の保護層の１ｃｍ×１ｃｍの正方形の部分を、カッターで１０×１０個の碁盤目に切れ目を入れ、その上にセロファンテープを貼った後セロファンテープを剥離して、セロファンテープに付着した保護層の碁盤目細片の数で密着性を評価した。
　【００６０】
細片の数０〜１０：「優」、細片の数１１〜６０：「良」、細片の数６１〜１００：「劣」。
　【００６１】
［実施例２］
　反射層の形成材料を、金（Ａｕ）と金属Ｂとしてのニッケル（Ｎｉ）との合金（Ａｕ：Ｎｉの重量比は、１００：７）に変えた他は、実施例１におけると同様にして、基板に記録層、反射層及び保護層が設けられた情報記録媒体を製造した。
　【００６２】
　実施例１におけると同様にして中間製品の反射層を観察したところ、反射層に穴径５０ｎｍ以上の穴は全く存在していなかった。
　【００６３】
　得られた情報記録媒体について、前記の方法によりミラー部反射率を測定したところ、７８％であった。また、前記の方法により反射層と保護層との密着性を評価したところ、「優」の評価であった。なお、この密着性試験で、反射層と記録層との間の剥離は生じなかった。
　【００６４】
［実施例３］
　反射層の形成材料を、金（Ａｕ）と金属Ｂとしてのタンタル（Ｔａ）との合金（Ａｕ：Ｔａの重量比は、１００：４）に変えた他は、実施例１におけると同様にして、基板に記録層、反射層及び保護層が設けられた情報記録媒体を製造した。
　【００６５】
　実施例１におけると同様にして中間製品の反射層を観察したところ、反射層に穴径５０ｎｍ以上の穴は全く存在していなかった。
　【００６６】
　得られた情報記録媒体について、前記の方法によりミラー部反射率を測定したところ、８０％であった。また、前記の方法により反射層と保護層との密着性を評価したところ、「優」の評価であった。なお、この密着性試験で、反射層と記録層との間の剥離は生じなかった。
　【００６７】
［比較例１］
　反射層の形成材料を金（純度９９．９％）のみに変えた（金属Ａに組合せる元素を使用しない）他は、実施例１におけると同様にして、基板に記録層、反射層及び保護層が設けられた情報記録媒体を製造した。
　【００６８】
　実施例１におけると同様にして中間製品の反射層を観察したところ、反射層に穴径５０ｎｍ以上の穴は全く存在していなかった。
　【００６９】
　得られた情報記録媒体について、前記の方法によりミラー部反射率を測定したところ、８３％であった。また、前記の方法により反射層と保護層との密着性を評価したところ、「劣」の評価であった。なお、この密着性試験で、反射層と記録層との間の剥離は生じなかった。
　【００７０】
　【発明の効果】
　本発明の情報記録媒体では、金属反射層が、レーザ光に高い反射性を示す金属を主成分とし、これに該金属よりも高い融点を示す元素が少量添加されているため、その金属反射層はレーザ光に対する高い反射性を維持しながら、その下側の色素記録層および上側の保護層とに対して優れた密着性を示す。従って、本発明の情報記録媒体は、記録・再生特性に優れ、かつ優れた耐久性を示す。